(57)【特許請求の範囲】
【請求項１】
海水中に沈設される漁礁ブロックであって、
Ｐ2Ｏ5を２〜１０ｍａｓｓ％及び金属鉄を１〜５ｍａｓｓ％含有する粉粒状の溶銑予備処理スラグとＳｉＯ2含有物質の微粉末との混合物を水で混練して硬化させた硬化体からなり、かつ前記混合物が、粒径１．１８ｍｍ以下の溶銑予備処理スラグを１５〜５５ｍａｓｓ％、高炉スラグ微粉末を５〜４０ｍａｓｓ％含有してなることを特徴とする漁礁ブロック。
【請求項２】
海水中に沈設される漁礁ブロックであって、
Ｐ2Ｏ5を２〜１０ｍａｓｓ％及び金属鉄を１〜５ｍａｓｓ％含有する粉粒状の溶銑予備処理スラグとＳｉＯ2含有物質の微粉末との混合物を水で混練して硬化させた硬化体からなり、さらに前記混合物が、粒径１．１８ｍｍ以下の溶銑予備処理スラグを１５〜５５ｍａｓｓ％、高炉スラグ微粉末を３〜３６ｍａｓｓ％及びフライアッシュを１．５〜３０ｍａｓｓ％含有し、且つ高炉スラグ微粉末及びフライアッシュの合計含有量に対するフライアッシュ含有量の比が質量比で０．１〜０．７５としてなることを特徴とする漁礁ブロック。
【請求項３】
前記高炉スラグ微粉末、フライアッシュ及び粒径１．１８ｍｍ以下の溶銑予備処理スラグの合計含有量に対する粒径１．１８ｍｍ以下の溶銑予備処理スラグの含有量の比が質量比で０．２超としてなることを特徴とする請求項２記載の漁礁ブロック。
【請求項４】
さらに、アルカリ金属及び／又はアルカリ土類金属の酸化物、水酸化物、硫酸塩、塩化物から選ばれた１種又は２種以上を、高炉スラグ微粉末及びフライアッシュの合計含有量に対して０．２〜２０ｍａｓｓ％添加してなることを特徴とする請求項１〜３のいずれかに記載の漁礁ブロック。
【請求項５】
さらに、ナフタレンスルホン酸及び／又はポリカルボン酸を、高炉スラグ微粉末、フライアッシュ及び粒径が０．１ｍｍ以下の溶銑予備処理スラグの合計含有量に対して０．１〜２．０ｍａｓｓ％添加してなることを特徴とする請求項１〜４のいずれかに記載の漁礁ブロック。
【請求項６】
前記硬化体に、さらにフライアッシュ配合量を増加した表面層を備えたことを特徴とする請求項１〜５のいずれかに記載の漁礁ブロック。
【請求項７】
前記硬化体に、さらに硫酸鉄からなる表面層を備えたことを特徴とする請求項１〜５のいずれかに記載の漁礁ブロック。
【発明の詳細な説明】
【０００１】
【発明の属する技術分野】
本発明は、漁礁ブロックに係わり、詳しくは、水生植物を着生させ、繁茂させて魚介類の生育に好適な環境にする漁礁ブロックに関する。
【０００２】
【従来の技術】
製鋼工程で発生するスラグは、塩基度（ＣａＯ／ＳｉＯ2）が高く、且つ遊離ＣａＯを多量に含有するため、水分を吸って膨脹し易く、高炉スラグのような土木・建設資材としての用途には向かず、従来よりその処理に難儀している。そこで、かかる状況を打破するため、近年、製鋼スラグを積極的に活用する技術の開発が試みられるようになった。
【０００３】
例えば、特開平１０−１５２３６４号公報は、製鋼スラグを含有する骨材と潜在水硬性を有するシリカ含有物質とポゾラン反応性を有するシリカ含有物質のうち１種または２種を５０％以上含有し、水和反応によって硬化する結合材とを混合して製造した水和硬化体を開示している。また、特開平２−２３３５３９号公報は、結合材、細骨材、粗骨材の全てを粉砕および破砕した鉄鋼スラグとすると共に、前記結合材に高炉スラグと製鋼スラグとを混合した鉄鋼スラグを用いて製造したスラグ・ブロックを開示している。
【０００４】
一方、天然の岩場に代わる水棲生物の活動場所を提供するブロックとしては、従来より、コンクリートからなるテトラ・ポット、プレート、漁礁ブロック等が使用されてきた。このうち、太陽光線の届き難い比較的深場で使用される漁礁ブロックは、無筋或いは鉄筋入りのコンクリート、または鋼鉄だけで作製されている。特に、海で使用されるものは、平成８年制定の日本土木学会標準示方書［施工編］（平成８年３月発行）の第２２章に「海洋コンクリート」ととして例示され、「その施工にあたっては、海洋汚染、生態系への影響等が生じないよう、環境保全に十分注意しなければならない」と記載されている。具体的には、海洋における場所打ちコンクリートの施工にあっては、海水の汚濁を引き起こさないような対策を取るよう解説している。また、予め硬化させたコンクリート・ブロックを水中に沈設して使用する場合には、沈設時のショックによる崩壊、水中での使用期間に水流や波による力で崩壊しないよう、十分な強度と耐久性を備えたり、容易に動いてしまわぬよう比重が大きいことが望まれる。さらに、環境保全にも十分注意しなければならないことは言うまでもない。鋼鉄製の場合も、沈設時のショックに耐える強度はもちろん、長期に渡る使用に耐えうるよう耐食性も考慮する必要がある。
【０００５】
しかしながら、現在の漁礁ブロックは、コンクリート製及び鋼鉄製のいずれであっても、水棲生物の活動の場としては不十分であり、何よりも水棲生物の生息に良い環境を与えることが最重要課題にされて然るべきものと考える。
【０００６】
そこで、本出願人は、水棲生物の活動の場にふさわしい漁礁ブロックの開発を試みることにしたが、コンクリートを用いた漁礁ブロックが、前記スラグ硬化体と同様な手法で製造されていることに着眼した。なぜならば、コンクリート製漁礁に代え、製鋼スラグを主原料とした硬化体が利用できれば、製鋼スラグに新しい用途が開け、その大量利用になると考えたからである。
【０００７】
早速、本出願人が、製鋼スラグを原料とするスラグの硬化体を上記した従来技術を用いて試作したところ、下記のような問題点が明らかとなった。
【０００８】
まず、特開平１０−１５２３６４号公報記載の方法によれば、製鋼スラグとして転炉スラグを用いると、２０℃の水中で養生した際に硬化体が崩壊し、満足できるものにならない場合があった。そこで、この原因を詳細に調査した結果、近年は、転炉の内張り耐火物を保護するためにスラグ中に添加されるドロマイトやマグネシアクリンカ等に起因して転炉スラグ中のＭｇＯ濃度が高くなっているが、このようなＭｇＯ濃度が高い転炉スラグを用いると、硬化体にする際に該転炉スラグに含まれるｆｒｅｅ−ＭｇＯが水中養生で水和膨張し、製造されるべき硬化体が崩壊することが判明した。
【０００９】
また、前記特開平２−２３３５９３号公報記載の方法で転炉スラグを原料としたスラグの硬化体を製造するには、該転炉スラグを微粉砕する必要がある。しかしながら、転炉スラグ中には、上記したようにｆｒｅｅ−ＭｇＯ相が含まれているため、スラグ自体が固くて微粉になり難く、反応性の高い微粉にまで粉砕するには、粉砕コストが莫大になるという問題があった。
【００１０】
【発明が解決しようとする課題】
本発明は、かかる事情に鑑み、コンクリート製品に代え、製鋼スラグを原料とした硬化体を利用しても、水生植物を着生させ、繁茂させて魚介類の生育に好適な環境とすることの可能な漁礁ブロックを提供することを目的としている。
【００１１】
【課題を解決するための手段】
発明者は、転炉スラグを原料にした硬化体の製造についての前記問題点を検討し、該転炉スラグに所謂「溶銑予備処理スラグ」を採用すること、及びそれと他の物質との配合量を適正にすることで解決した。そして、発明者は、該硬化体に水棲生物の活動に良い環境を与えるべく改良を加え、その成果を本発明に具現化したのである。なお、溶銑予備処理とは、溶銑の転炉製鋼において、転炉における通常の脱炭精錬を行なう前の溶銑に、予め各種の精錬剤を添加して脱珪、脱燐、脱硫処理をすることを言い、その際生じたスラグを溶銑予備処理スラグと称している。
【００１２】
すなわち、上記目的を達成するための本発明は、海水中に沈設される漁礁ブロックであって、Ｐ2Ｏ5を２〜１０ｍａｓｓ％及び金属鉄を１〜５ｍａｓｓ％含有する粉粒状の溶銑予備処理スラグとＳｉＯ2含有物質の微粉末との混合物を水で混練して硬化させた硬化体からなり、かつ前記混合物が、粒径１．１８ｍｍ以下の溶銑予備処理スラグを１５〜５５ｍａｓｓ％、高炉スラグ微粉末を５〜４０ｍａｓｓ％含有してなることを特徴とする漁礁ブロックである。
【００１３】
また、本発明は、海水中に沈設される漁礁ブロックであって、Ｐ2Ｏ5を２〜１０ｍａｓｓ％及び金属鉄を１〜５ｍａｓｓ％含有する粉粒状の溶銑予備処理スラグとＳｉＯ2含有物質の微粉末との混合物を水で混練して硬化させた硬化体からなり、さらに前記混合物が、粒径１．１８ｍｍ以下の溶銑予備処理スラグを１５〜５５ｍａｓｓ％、高炉スラグ微粉末を３〜３６ｍａｓｓ％及びフライアッシュを１．５〜３０ｍａｓｓ％含有し、且つ高炉スラグ微粉末及びフライアッシュの合計含有量に対するフライアッシュ含有量の比が質量比で０．１〜０．７５としてなることを特徴とする漁礁ブロックである。
【００１４】
また、本発明は、前記高炉スラグ微粉末、フライアッシュ及び粒径１．１８ｍｍ以下の溶銑予備処理スラグの合計含有量に対する粒径１．１８ｍｍ以下の溶銑予備処理スラグの含有量の比が質量比で０．２超としてなることを特徴とする漁礁ブロックである。
【００１５】
さらに、本発明では、前記混合物に、アルカリ金属及び／又はアルカリ土類金属の酸化物、水酸化物、硫酸塩、塩化物から選ばれた１種又は２種以上を、高炉スラグ微粉末及びフライアッシュの合計含有量に対して０．２〜２０ｍａｓｓ％添加したり、あるいはナフタレンスルホン酸及び／又はポリカルボン酸を、高炉スラグ微粉末、フライアッシュ及び粒径が０．１ｍｍ以下の溶銑予備処理スラグの合計含有量に対して０．１〜２．０ｍａｓｓ％添加するのが好ましい。
【００１６】
加えて、前記硬化体が、フライアッシュ配合量を増加した表面層を備えたり、あるいは硫酸鉄からなる表面層を備えていると一層良い。
【００１７】
本発明によれば、海中に沈設する硬化体に、藻の成長に役立つ成分を含有させるようにしたので、水生植物の着生が良好になり、繁茂するようになる。その結果、魚介類の生育に好ましい環境が形成されるばかりでなく、従来廃棄されていた溶銑予備処理スラグの新しい用途開発にも貢献することになる。
【００１８】
【発明の実施の形態】
以下に、発明をなすに至った経緯を交え、本発明の実施の形態を説明する。
【００１９】
まず、本発明では、製鋼スラグとして特に溶銑予備処理スラグを使用することにした。その理由は、溶銑予備処理スラグが以下に述べる特性を備えているからである。
（１）溶銑予備処理では精錬剤にＭｇＯを添加しないので、発生したスラグは、元来ＭｇＯ濃度が低く、且つＣａＯ／ＳｉＯ2が低い。また、若干含まれるＭｇＯもほとんどＣａ2ＭｇＳｉ2Ｏ7として存在し、ｆｒｅｅ−ＭｇＯ相がほとんど存在しない。従って、従来転炉スラグを原料として使用した場合に生じていたｆｒｅｅ−ＭｇＯの水和膨張による硬化体の割れ、粉化、変形、強度低下等の問題を一掃できる可能性がある。
（２）溶銑予備処理スラグは、上記のようにＣａＯ／ＳｉＯ2が低く、且つＰ2Ｏ5濃度が高いので、ｆｒｅｅ−ＣａＯ濃度が低い。そのため、ｆｒｅｅ−ＣａＯによる水和膨張性も低く、該ｆｒｅｅ−ＣａＯの水和膨張に起因する硬化体の割れ、粉化、変形、強度低下等の問題も一掃できる可能性がある。
（３）また、微粉が多く、反応性が高いので、それ自体が他の配合物質である高炉スラグ微粉末やフライアッシュの代替になり得る。
（４）上記したように、ｆｒｅｅ−ＭｇＯ相がほとんど存在しないので、スラグ自体が柔らかく、転炉スラグに比較してはるかに粉砕し易い。
（５）微粉の溶銑予備処理スラグの働きで、溶銑予備処理スラグと前記した高炉スラグ微粉末やフライアッシュとが反応し易くなり、硬化体のより高強度化が図れる。
【００２０】
しかしながら、この溶銑予備処理スラグで硬化体を試作したところ、それだけでは硬化体の強度向上やひび割れを抑制する効果が不十分であった。そこで、発明者は、溶銑予備処理スラグを使用するにあたって、そのうちの粒径１．１８ｍｍ以下の部分が１５〜５５ｍａｓｓ％となるように配合するようにした。つまり、発明者は、溶銑予備処理スラグのうちで硬化反応に寄与の大きな部分がどのようなものであるかを詳細に調査し、その結果、粒径１．１８ｍｍ以下のものが特に反応性が良好で、得られる硬化体の強度が高くなり、しかもひび割れの発生が著しく小さくなることを見い出した。そこで、本発明では、溶銑予備処理スラグに含まれる粒径１．１８ｍｍ以下のものの含有量を、水を除く全配合物（混合物ともいう）のうちで特に限定するようにしたのである。なお、このことは、配合する溶銑予備処理スラグの中に、これよりも粒度の大きい溶銑予備処理スラグが含まれていることを妨げるものではない。粒度の大きい溶銑予備処理スラグは、粉砕の過程で粉砕されにくかったことを意味し、それ自体がある程度の強度を有しているので、増量剤として、また粗粒ながらも活性が高く結合材としての寄与があり得るからである。
【００２１】
また、本発明では、このような粒径１．１８ｍｍ以下の溶銑予備処理スラグの量を限定する一方で、これと反応するＳｉＯ2含有物質をも適正量で配合するようにした。そのようなＳｉＯ2含有物質は、潜在水硬性あるいはポゾラン反応性を有するものが好ましく、具体的には高炉スラグ微粉末を単味で、あるいは高炉スラグ微粉末とフライアッシュとの混合物が好ましい。このフライアッシュは、高炉微粉末と同様に潜在水硬性あるいはポゾラン反応性を有する物質であり、石炭の燃焼によって生成する。また、フライアッシュは、それ自体が極めて微粉であり、これを高炉スラグ微粉末の代替として使用すると、溶銑予備処理スラグとの反応性が一層向上し、硬化体のひび割れ発生の抑制と長時間養生後の強度の向上が可能となる。なお、高炉スラグ微粉末を単味で使用する場合、その適正含有量は、５〜４０ｍａｓｓ％とする。なお、本発明において溶銑予備処理スラグ及び高炉微粉末の含有量を上記のように限定した理由は、下記の通りである。
【００２２】
粒径１．１８ｍｍ以下の溶銑予備処理スラグの含有率が１５ｍａｓｓ％未満であったり、あるいは高炉スラグ微粉末の含有量が４０ｍａｓｓ％超えでは、相対的にＳｉＯ2を硬化させるアルカリ金属（またはアルカリ土類金属）イオンの供給が不足気味となり、得られる硬化体の強度が低下するからである。また、粒径１．１８ｍｍ以下の溶銑予備処理スラグの含有率が５５ｍａｓｓ％超え、あるいは高炉スラグ微粉末の含有量が５ｍａｓｓ％未満では、溶銑予備処理スラグ中の水和膨張性を有するＣａＯ等の成分を固定するＳｉＯ2が不足気味となるため、得られる硬化体を水中養生する過程で硬化体の膨張や粉化が発生し、著しく硬化体の強度が低下するからである。
【００２３】
さらに、本発明では、ＳｉＯ2含有物質の微粉末として、高炉スラグ微粉末とフライアッシュとの混合物を使用する場合には、それら混合物の適正含有量は、粒径１．１８ｍｍ以下の溶銑予備処理スラグの含有率を１５〜５５ｍａｓｓ％、高炉スラグ微粉末の含有率を３〜３６ｍａｓｓ％、フライアッシュの含有率を１．５〜３０ｍａｓｓ％とする。そして、特に、高炉スラグ微粉末及びフライアッシュの合計含有量に対するフライアッシュ含有量の比が質量比で０．１〜０．７５とすることが必要である。このように限定する理由は、以下の通りである。
【００２４】
まず、粒径１．１８ｍｍ以下の溶銑予備処理スラグの含有率の限定理由は、既に述べた理由と同じなので省略する。高炉スラグ微粉末を３〜３６ｍａｓｓ％としたのは、３ｍａｓｓ％未満では、高強度の硬化体が得られず、３６ｍａｓｓ％超えでは、強度のそれ以上の増加が望めず、不経済だからである。フライアッシュは、その含有量が１．５ｍａｓｓ％以上で、且つ高炉スラグ微粉末及びフライアッシュの合計含有量に対するフライアッシュ含有量の比が質量比で０．１以上の場合に、その効果が顕著である。ただし、フライアッシュは、常温での硬化性が高炉スラグ微粉末よりも劣る傾向があり、フライアッシュの含有率が３０ｍａｓｓ％超えたり、あるいは高炉スラグ微粉末及びフライアッシュの合計含有量に対するフライアッシュ含有量の比が質量比で０．７５を超えると、硬化体全体としての硬化を遅らせることとなり、好ましくない。したがって、フライアッシュの含有率は、１．５〜３０ｍａｓｓ％で、且つ高炉スラグ微粉末及びフライアッシュの合計含有量に対するフライアッシュ含有量の比が質量比で０．１〜０．７５とする。
【００２５】
加えて、本発明では、高炉スラグ微粉末、フライアッシュ、粒径１．１８ｍｍ以下の溶銑予備処理スラグの合計含有量に対する粒径１．１８ｍｍ以下の溶銑予備処理スラグの含有量の比が質量比で０．２超とするのが一層好ましい。このようなにすると、溶銑予備処理スラグから供給されるアルカリ金属（あるいはアルカリ土類金属）イオンの量と、ＳｉＯ2含有物質中の反応性ＳｉＯ2の量的バランスが一層適正となり、硬化体のひび割れ防止効果が高まるからである。
【００２６】
本発明では、上記したような配合によって、製造した硬化体の強度の向上とひび割れ発生を著しく低減するが、さらに加えて、混合物にアルカリ金属及び／又はアルカリ土類金属の酸化物、水酸化物、硫酸塩、塩化物から選ばれた１種または２種以上を、高炉スラグ微粉末及びフライアッシュの合計含有量に対して０．２〜２０ｍａｓｓ％添加したり、あるいは、ナフタレンスルホン酸及び／又はポリカルボン酸を、高炉スラグ微粉末、フライアッシュ、粒径が０．１ｍｍ以下の溶銑予備処理スラグの合計含有量に対して０．１〜２．０ｍａｓｓ％添加しても良い。
【００２７】
アルカリ金属及び／又はアルカリ土類金属の酸化物、水酸化物、硫酸塩、塩化物から選ばれた１種または２種以上を０．２ｍａｓｓ％以上添加することによって、硬化体の硬化を促進することが可能となり、養生に要する時間を短縮できるからである。しかし、２０ｍａｓｓ％を超えて添加しても、その効果が飽和するため、上限は２０ｍａｓｓ％とする。
【００２８】
また、ナフタレン酸及び／又はポリカルボン酸を添加すると、混合物を水と共に混練する際の混練性が向上する。そのため、混練に必要な水の量を低減することができ、その結果、より高強度の硬化体が得られるようになる。その際に、その添加物を高炉スラグ微粉末、フライアッシュ及び粒径が０．１ｍｍ以下の溶銑予備処理スラグの合計含有量に対して０．１ｍａｓｓ％未満では効果に乏しく、２．０ｍａｓｓ％を超えて添加しても、効果が飽和するので、０．１〜２．０ｍａｓｓ％に限定する。
【００２９】
以上のようにして製造した硬化体は、漁礁ブロックとしてコンクリートに替ても十分な強度と耐久性を持つ。しかし、本発明は、さらに、使用する溶銑予備処理スラグの組成に制限を加えて、深場でも水生植物の養成ができるようにしたことが重要なポイントである。つまり、溶銑予備処理スラグのＰ2Ｏ5及び金属鉄の含有率がそれぞれ２〜１０ｍａｓｓ％及び１〜５ｍａｓｓ％の範囲にあることを必須とする。このようにすると、Ｐ2Ｏ5及び金属鉄が水生植物の肥料になるのか、理由は定かでないが、太陽光線が弱いところでも水生植物の生育が促進される。また、この場合、Ｐ2Ｏ5と金属鉄が共存していることが必要で、いずれか一方が欠けても所望の効果が発揮できない。なお、それぞれの下限を、２ｍａｓｓ％及び１ｍａｓｓ％としたのは、それ未満では、少な過ぎて上記効果が発揮できないからであり、上限を１０ｍａｓｓ％及び５ｍａｓｓ％としたのは、それを超えても効果が飽和するし、そのような溶銑予備処理スラグは現実に存在しないからである。
【００３０】
次に、本発明では、硬化体の表面層を改質して、効果のさらなる増大を図った。それは、硬化体の表面層を内部よりフライアッシュの配合量を多くした多層構造にしたり、あるいは表面に硫酸鉄を存在させるようにしたものである。その表面層であるが、それは硬化体の表面から５ｍｍ程度の厚みとする。５ｍｍ超えでは、前記物質が海水と接触する機会がほとんどなく、該表面層の形成効果が期待できないからである。また、この表面層を形成させる方法については、本発明では、特に限定しない。種々の方法が利用できるからである。ただし、具体的には、以下のような２通りの方法が採用できる。その１つは、製造された硬化体の表面に前記物質を吹き付けたり、塗布したり、あるいは液状にして含浸させる方法である。他の１つは、硬化体の製造時に、予め予備処理スラグ、高炉スラグ微粉末、及び／又はフライアッシュ等の混合物に前記物質を適当量添加した表面層用の混合物（前記フライアッシュに富んだ）を準備しておき、それを硬化体製造用の枠に予め所定厚みになるように流し込んでから、本来の硬化体製造用混合物を流し込み、本体と同時に硬化させるものである。また、そのような特殊な混合物を準備せずに、型枠にこれらの物質を単に敷いてから、硬化体原料の混合物を流しこんでも良い。
【００３１】
以上のように製造した硬化体は、漁礁ブロックとして、さらにコンクリート製のものに比較すると、高比重で、アルカリ溶出による周囲の水のｐＨ上昇も低く生態系への影響が非常に少ないという利点もある。
【００３２】
【実施例】
（発明例）
配合原料として、Ｐ2Ｏ5２ｍａｓｓ％以上、金属鉄を１％以上含有する粉状の溶銑予備処理スラグ（脱珪、脱燐、脱硫別で示した表１参照）、粒径０．１ｍｍ以下に微粉砕した高炉スラグ微粉末、さらに一部については、これにフライアッシュ（粒径０．１ｍｍ以下）、Ｃａ（ＯＨ）2、ＮａＯＨ、ＣａＳＯ4・２Ｈ2Ｏ、ＣａＣｌ2、ＮａＣｌ、Ｎａ2ＳＯ4、ナフタレンスルホン酸、ポリカルボン酸等を必要に応じて加え、水で混練して混合物とした。そして、該混合物を型枠に流し込み、大気中で養生をして硬化体を製造した。これら混合物中の各原料の含有量、比率、混練水の添加量を表２に一括して示す。
【００３３】
【表１】
0004399955.tif 000002
【００３４】
【表２】
0004399955.tif 000003
【００３５】
また、これらと同一の混合物を型枠に流し込み、２０℃の水中養生して得られた硬化体の２８日養生後の強度、表面乾燥比重、９１日養生後の強度を表３に一括して示す。さらに、大気中で２８日養生をした硬化体の表面ひび割れ本数、大気中で２８日養生をした硬化体を海水を入れた深さ３ｍの水槽に沈設し、硬化体表面から１ｃｍ離れた位置のｐＨ及び同様に純水に沈設した時のｐＨを測定し、それらの値も表３に併せて示す。なお、海水のｐＨは，該硬化体の沈設前で８．２であり、純水のｐＨは，６．８であった。
【００３６】
【表３】
0004399955.tif 000004
【００３７】
（比較例）
通常の砕石、砂を骨材に用い、ポルトランドセメント、ＡＥ減水剤を加え、水で混練して混合物とした（表４参照）。該混合物を型枠に流し込み、発明例１と同様に養生しコンクリートの硬化体を得た。そして、これについても上記と同様の評価を行ない、その結果を表５に示す。
【００３８】
【表４】
0004399955.tif 000005
【００３９】
【表５】
0004399955.tif 000006
【００４０】
表３及び表５を比較すると、本発明に係る漁礁ブロックは、コンクリート製のものに遜色しない強度やひび割れ特性を有していることが明らかである。
【００４１】
次に、表２及び表４の混合物で製造した硬化体を、太陽光線の入射を弱めた暗室に設けた深さ３ｍの海水槽に沈設し、水生植物の代表としての藻の成長を確認した。なお、その場合の硬化体は、下記の５種類である。また、海水のｐＨは、８．２とした。
・表２のＮｏ．１による硬化体（記号イ），
・表２のＮｏ．１の硬化体の表面に、Ｎｏ．４のフライアッシュ含有量の多い混合物を塗布したもの（記号ロ）、
・表２のＮｏ．１による硬化体の表面に硫酸鉄を含浸させたもの（記号ハ）、
・表４のコンクリートによる硬化体（記号ニ）、
・表２のＮｏ．１と配合は同じであるが、溶銑予備処理スラグのＰ2Ｏ5を１．６ｍａｓｓ％、金属鉄を０．８ｍａｓｓ％としたもの（記号ホ）
沈設後の藻の成長状況を図１に示すが、本発明に係る漁礁ブロックは、太陽光線の弱いところでも、藻の成長が確認でき、魚貝類の生育に好ましい環境を与える効果があると期待できる。
【００４２】
【発明の効果】
以上述べたように、本発明により、比較的深い海中でも、水生植物を着生、繁茂させて魚介類の生育に好適な環境とすることに優れた漁礁ブロックが、製鋼スラグを主原料にして提供できる。従って、本発明は、資源の再利用、環境の向上等に寄与することも期待できる。
【図面の簡単な説明】
【図１】本発明に係る漁礁ブロックを用いた藻の成長実験結果を示す図である。
【図１】
0004399955.tif 000007